Brevet FR2223465A1 — publié le 19741025

1a présente invention concerne un procédé de production de pastilles mécaniquement résistantes, à partir de minerais et de concentrés qui contiennent des oxydes métalliques. Il est connu que pour produire des pastilles à partir de minerais et de concentrés, il est nécessaire d'ajouter des liants, tels que, par exemple, de la bentonite, une lessive sulfitique, des molasses, etc éventuellement un mélange tels liants, afin d'obtenir des pastilles suffisamment résistantes pour un traitement ultérieur. L'invention concerne un procédé de production de pastilles mécaniquement résistantes à partir de matériaux contenant des oxydes métalliques, et qui sont mis en pastilles avec addition d'veau et d'un liant, caractérisé en ce que ce liant est constitué en totalité ou en partie de poussière contènant du SiO2 finement divisé, que l'on peut précipiter à partir des gaz dégagés des fours mé tallurgiques producteurs de silicium métal ou d'alliages contenant du silicium. Cette poussière essentiellement, constituée de SiO2@ finement divisé, a présenté d'excellents résultats pour accroître la résistance à la compression aussi bien qWe la résistance à l'abrasion des pastilles brû- lées d'avance. Le tableau ci-après montre les résultats de la cuisson à différentes températures des pastilles, de m@inerais, de chrome, avec divers liants. Ces pastilles étaient préalablement séchées à 150-200 C. Résistance Résistance à la compression et Liant à la com- Résistance à l'abrasion des pastilles brûlées % % % pression Bentonite Lessive Pourssière environ 1300 C environ 1350 C: environ 1400 C Kg sulfitique de silice pression Abrasion pression abra- pression abraséchées sion sion Kg Kg Kg 1 0 0 9,6 51 50,2 68 59,2 106 70,4 0,5 1 0 14,4 89 64,9 128 70,2 1 0,5 3,0 23,0 154 85,0 127 86;8 192 89,0 0 1 1 23,7 124 63,5 196 96,7 245 77,1 0 1 5 23,9 142 77,7 204 86;;0 249 87,8 0 1 3 22,0 142 73,5 205 80,0 221 83,2 Ainsi qu'on le voit sur ce tableau, les epports de poussière de silice comme liant provoquent un accroissement aussi fort de la résistance à la compression que de la résistance à l'abrasion des pastilles produites. La résistance à l'abrasion est ici indiquée en pour centage, avec une grosseur du grain supérieure à 1 mm, après 5.000 révolutions dans un tambour spécial à nervures internas. La présente invention est décrite ci-dessus e@ relation avec la production de pastilles de minerai de chrome, mais elle peut naturellement être utilisée pour la mise en pastille. D'autres amtériaux contenant un oxyde métallique, tels qu'hémetite, minerai de manganèze, minerai de cuivre, etc, on peut effectuer la cuisson dans un four à cuve, un four rotatif ou une grille de frittages Bien entendu, l'invention n'est pas limitée aux exemples de réalisation ci-dessus décrits et représentés, à partir desquels on pourra prévoir d'azures modes et d'autres formes de réalisation, sans pour cela sortir du cadre de l'invention. R E V E N D I C A T I O N S 1 ) Procédé de production de pastilles mécaniquement résistantes à partir de matériaux contenant des oxydes métalliques et qui sont mis en pastilles avec addition d'eau et d'un liant caractérisé en ce que ce liant est constitué en totalité ou en partie de poussière contenant du SiO2 finement divisé, que l'on peut précipiter à partir des gaz dégagés des fours métallurgiques producteurs de silicium métal ou d'alliages contenant du silicium. 2 ) Procédé conforme à la revendication 1, caractérisé en ce que la poussière de silice est employée en cOmbinaison avec une lessive sulfitique, de la bentonite, des molasses, ou autres liants connus.